(57)【要約】【課題】水域を汚染することなく、高い水生生物付着防止効果を長期間発揮することのできる水生生物付着防止シート、ならびに、水性生物付着防止シートが取り付けられた水性生物付着防止パネルおよび水中構造物を提供する。【解決手段】フッ素樹脂からなることを特徴とする水性生物付着防止シート及びフッ素樹脂を含むことを特徴とする水性生物付着防止塗料。【選択図】    なし【特許請求の範囲】
【請求項１】
フッ素樹脂からなることを特徴とする水生生物付着防止シート。
【請求項２】
フッ素樹脂は、パーフルオロポリマーである請求項１記載の水生生物付着防止シート。
【請求項３】
フッ素樹脂は、溶融加工可能なフルオロポリマーである請求項１又は２記載の水生生物付着防止シート。
【請求項４】
フッ素樹脂は、テトラフルオロエチレン及びパーフルオロ（アルキルビニルエーテル）の共重合体、又は、テトラフルオロエチレン及びヘキサフルオロプロピレンの共重合体である請求項１、２又は３記載の水生生物付着防止シート。
【請求項５】
基材と、前記基材上に取り付けられた請求項１、２、３又は４記載の水生生物付着防止シートと、からなる水生生物付着防止パネル。
【請求項６】
請求項１、２、３又は４記載の水生生物付着防止シートを備えることを特徴とする水中構造物。
【請求項７】
請求項１、２、３又は４記載の水生生物付着防止シートを水中構造物に取り付ける工程を含むことを特徴とする、水中構造物に水生生物が付着することを防止するための方法。
【請求項８】
フッ素樹脂を含むことを特徴とする水生生物付着防止塗料。
【請求項９】
粉体組成物である請求項８記載の水生生物付着防止塗料。
【請求項１０】
フッ素樹脂は、パーフルオロポリマーである請求項８又は９記載の水生生物付着防止塗料。
【請求項１１】
フッ素樹脂は、溶融加工可能なフルオロポリマーである請求項８、９又は１０記載の水生生物付着防止塗料。
【請求項１２】
フッ素樹脂は、テトラフルオロエチレン及びパーフルオロ（アルキルビニルエーテル）の共重合体、又は、テトラフルオロエチレン及びヘキサフルオロプロピレンの共重合体である請求項８、９、１０又は１１記載の水生生物付着防止塗料。
【請求項１３】
基材と、前記基材上に形成された請求項８、９、１０、１１又は１２記載の水生生物付着防止塗料からなる塗膜と、からなる水生生物付着防止パネル。
【請求項１４】
請求項８、９、１０、１１又は１２記載の水生生物付着防止塗料からなる塗膜を備える水中構造物。
【請求項１５】
請求項８、９、１０、１１又は１２記載の水生生物付着防止塗料を塗布する工程を含むことを特徴とする、水中構造物に水生生物が付着することを防止するための方法。
【発明の詳細な説明】
【技術分野】
【０００１】
本発明は、水中構造物に取り付けることにより水中構造物に水生生物が付着することを防ぐための水生生物付着防止シート、および、水中構造物に塗装することにより水中構造物に水生生物が付着することを防ぐことができる水生生物付着防止塗料に関する。
【背景技術】
【０００２】
各種の水中構造物、例えば発電所における海水取水施設などにおいては、その表面にフジツボ、ホヤ、セルプラ、ムラサキイガイ、カラスガイ、フサコケムシ、アオノリ、アオサなどの水生生物（海生生物）が多量に付着、生育し、それに起因する機能低下や機能障害を引き起こす懸念がある。従来においては付着した水生生物を定期的に掻き落とすなどの機械的な除去方法も一般的であったが、近年は各種の防汚塗料が開発され、これを水中構造物の表面に適用することで水生生物の付着を防止することが主に実施されている。
【０００３】
防汚塗料としては、有機錫化合物、亜酸化銅、亜鉛ピリチオン、銅ピリチオンなどの毒性防汚剤を含むものがある。例えば、特許文献１では、澱粉又は澱粉分解物における水酸基を１種又は２種以上の脂肪酸アシル基で置換した澱粉脂肪酸エステルからなるバインダーと忌避剤とを含有し、形成塗膜が、塗膜形成要素の水中可溶化により上記忌避剤を徐放する防汚塗料組成物、及び、この防汚塗料組成物の塗膜が形成されてなる防汚パネルが提案されている。
【０００４】
しかし、水生生物の付着、生育は防止できるものの、毒性防汚剤を用いているために、塗料の製造や塗装時において環境安全衛生上好ましくなく、しかも水中において塗膜から毒性の防汚剤が徐々に溶出し、長期的には水域を汚染するおそれがある。
【０００５】
一方、水生生物の付着、生育の防止効果があり、毒性防汚剤を含まない塗料として、特許文献２では室温硬化性シリコーン樹脂及びシリコーンオイルを含有する水中生物付着防止塗料組成物が提案されている。
【０００６】
また、特許文献３では、表面親水化用の加水分解性有機金属化合物と結合剤用の樹脂とを含み、表面の対水接触角が７０度未満のコーティング層またはフィルムを形成する水生生物または生理物質付着防止用樹脂組成物が提案されている。
【先行技術文献】
【特許文献】
【０００７】
【特許文献１】特開２００６−２３３１６０号公報
【特許文献２】特開２０１０−１３５９１号公報
【特許文献３】国際公開第０１／６０９２３号パンフレット
【発明の概要】
【発明が解決しようとする課題】
【０００８】
しかしながら、これらの塗料では、充分な水生生物付着防止効果は得られていない。
【０００９】
本発明の目的は、水域を汚染することなく、高い水生生物付着防止効果を長期間発揮することのできる水生生物付着防止シート、ならびに、水生生物付着防止シートが取り付けられた水性生物付着防止パネルおよび水中構造物を提供することである。
【００１０】
本発明の目的は、また、水域を汚染することなく、高い水生生物付着防止効果を長期間発揮することのできる水生生物付着防止塗料、ならびに、水生生物付着防止塗料が適用された水性生物付着防止パネルおよび水中構造物を提供することである。
【課題を解決するための手段】
【００１１】
本発明らは鋭意検討した結果、フッ素樹脂からなるシート及び塗膜の表面に水生生物がほとんど付着しないことを見出し、本発明を完成するに至った。
【００１２】
すなわち、本発明は、フッ素樹脂からなることを特徴とする水生生物付着防止シートである。本発明は、フッ素樹脂を含むことを特徴とする水生生物付着防止塗料でもある。
【発明の効果】
【００１３】
本発明の水生生物付着防止シートは、毒性防汚剤を含有しなくても高い水生生物付着防止効果を奏し、フッ素樹脂自身も化学的に極めて安定であるため、水域を汚染することなく、高い水生生物付着防止効果を長期間発揮することができる。
【００１４】
本発明の水生生物付着防止塗料を適用した基材は、毒性防汚剤を含有しなくても高い水生生物付着防止効果を奏し、フッ素樹脂自身も化学的に極めて安定であるため、水域を汚染することなく、高い水生生物付着防止効果を長期間発揮することができる。
【発明を実施するための形態】
【００１５】
本発明は、フッ素樹脂からなることを特徴とする水生生物付着防止シートである。
【００１６】
水生生物としては、フジツボ類、ムラサキイガイ、イソギンチャク類、カキ、ホヤ、ヒドロ虫、コケムシ、各種水生微生物、各種海藻類（ミドリゲ、ホンダワラ、アオサ、アオノリなど）、各種珪藻類、環形動物（ウズマキゴカイ、シライトゴカイなど）、海綿動物（ユズダマカイメンなど）等が挙げられる。
【００１７】
上記フッ素樹脂は、明確な融点を有するものであればとくに限定されないが、溶剤に不溶な樹脂であることが好ましい。
【００１８】
上記フッ素樹脂は、融点が１００〜３４７℃であることが好ましく、１５０℃〜３２２℃であることがより好ましい。
上記融点は、昇温速度１０℃／分で示差走査熱量計を用いて測定を行うことにより得られた熱融解曲線の極大値に対応する温度として測定したものである。                                      
【００１９】
上記フッ素樹脂は、少なくとも１種の含フッ素エチレン性単量体から誘導される繰り返し単位を有する単独重合体又は共重合体であることが好ましい。上記フッ素樹脂は、含フッ素エチレン性単量体のみを重合してなるものであってもよいし、含フッ素エチレン性単量体とフッ素原子を有さないエチレン性単量体を重合してなるものであってもよい。
【００２０】
上記フッ素樹脂は、フッ化ビニル〔ＶＦ〕、テトラフルオロエチレン〔ＴＦＥ〕、フッ化ビニリデン〔ＶｄＦ〕、クロロトリフルオロエチレン〔ＣＴＦＥ〕、へキサフルオロプロピレン〔ＨＦＰ〕、へキサフルオロイソブテン、ＣＨ２＝ＣＺ１（ＣＦ２）ｎＺ２（式中、Ｚ１はＨ又はＦ、Ｚ２はＨ、Ｆ又はＣｌ、ｎは１〜１０の整数である。）で示される単量体、ＣＦ２＝ＣＦ−ＯＲｆ１（式中、Ｒｆ１は、炭素数１〜８のパーフルオロアルキル基を表す。）で表されるパーフルオロ（アルキルビニルエーテル）〔ＰＡＶＥ〕、及び、ＣＦ２＝ＣＦ−Ｏ−ＣＨ２−Ｒｆ２（式中、Ｒｆ２は、炭素数１〜５のパーフルオロアルキル基を表す。）で表されるアルキルパーフルオロビニルエーテル誘導体からなる群より選択される少なくとも１種の含フッ素エチレン性単量体に由来する繰り返し単位を有することが好ましい。
【００２１】
上記フッ素樹脂は、フッ素原子を有さないエチレン性単量体に由来する繰り返し単位を有してもよく、耐熱性や耐薬品性等を維持する点で、炭素数５以下のエチレン性単量体に由来する繰り返し単位を有することも好ましい形態の一つである。上記フッ素樹脂は、エチレン、プロピレン、１−ブテン、２−ブテン、塩化ビニル、塩化ビニリデン及び不飽和カルボン酸からなる群より選択される少なくとも１種のフッ素非含有エチレン性単量体を有することも好ましい。
【００２２】
上記フッ素樹脂としては、ポリテトラフルオロエチレン〔ＰＴＦＥ〕、ポリクロロトリフルオロエチレン〔ＰＣＴＦＥ〕、エチレン〔Ｅｔ〕／ＴＦＥ共重合体〔ＥＴＦＥ〕、Ｅｔ／クロロトリフルオロエチレン〔ＣＴＦＥ〕共重合体、ＣＴＦＥ／ＴＦＥ共重合体、ＴＦＥ／ＨＦＰ共重合体〔ＦＥＰ〕、ＴＦＥ／ＰＡＶＥ共重合体〔ＰＦＡ〕、及び、ポリビニリデンフルオライド〔ＰＶｄＦ〕からなる群より選択される少なくとも１種であることが好ましく、ＰＴＦＥ、ＰＣＴＦＥ、ＥＴＦＥ、ＣＴＦＥ／ＴＦＥ共重合体、ＦＥＰ及びＰＦＡからなる群より選択される少なくとも１種のフッ素樹脂であることがより好ましい。
【００２３】
上記ＰＴＦＥとしては、非溶融加工性を有するものであれば特に限定されず、ホモＰＴＦＥであっても、変性ＰＴＦＥであってもよい。
【００２４】
上記ＰＡＶＥとしては、パーフルオロ（メチルビニルエーテル）〔ＰＭＶＥ〕、パーフルオロ（エチルビニルエーテル）〔ＰＥＶＥ〕、パーフルオロ（プロピルビニルエーテル）〔ＰＰＶＥ〕、パーフルオロ（ブチルビニルエーテル）等が挙げられ、なかでも、ＰＭＶＥ、ＰＥＶＥ又はＰＰＶＥがより好ましい。
【００２５】
上記アルキルパーフルオロビニルエーテル誘導体としては、Ｒｆ２が炭素数１〜３のパーフルオロアルキル基であるものが好ましく、ＣＦ２＝ＣＦ−Ｏ−ＣＨ２−ＣＦ２ＣＦ３がより好ましい。
【００２６】
上記フッ素樹脂は、パーフルオロポリマーであることがより好ましく、ＰＴＦＥ、ＦＥＰ及びＰＦＡからなる群より選択される少なくとも１種であることが更に好ましい。上記パーフルオロポリマーは、重合体の主鎖を構成する炭素原子の全部にフッ素原子が結合している重合体である。
【００２７】
上記フッ素樹脂は、溶融加工可能なフルオロポリマーであることが特に好ましく、ＰＦＡ及びＦＥＰからなる群より選択される少なくとも１種であることが格別に好ましい。
【００２８】
ＰＦＡとしては、特に限定されないが、ＴＦＥ単位７０〜９９モル％とＰＡＶＥ単位１〜３０モル％からなる共重合体であることが好ましく、ＴＦＥ単位８０〜９８．５モル％とＰＡＶＥ単位１．５〜２０モル％からなる共重合体であることがより好ましい。ＴＦＥ単位が７０モル％未満では機械物性が低下する傾向があり、９９モル％をこえると融点が高くなりすぎ成形性が低下する傾向がある。上記ＰＦＡは、ＴＦＥ及びＰＡＶＥと共重合可能な単量体に由来する単量体単位が０．１〜１０モル％であり、ＴＦＥ単位及びＰＡＶＥ単位が合計で９０〜９９．９モル％である共重合体であることも好ましい。ＴＦＥ及びＰＡＶＥと共重合可能な単量体としては、ＨＦＰ、ＣＺ３Ｚ４＝ＣＺ５（ＣＦ２）ｎＺ６（式中、Ｚ３、Ｚ４及びＺ５は、同一若しくは異なって、水素原子又はフッ素原子を表し、Ｚ６は、水素原子、フッ素原子又は塩素原子を表し、ｎは２〜１０の整数を表す。）で表されるビニル単量体、及び、ＣＦ２＝ＣＦ−ＯＣＨ２−Ｒｆ７（式中、Ｒｆ７は炭素数１〜５のパーフルオロアルキル基を表す。）で表されるアルキルパーフルオロビニルエーテル誘導体等が挙げられる。
【００２９】
ＦＥＰとしては、特に限定されないが、ＴＦＥ単位７０〜９９モル％とＨＦＰ単位１〜３０モル％からなる共重合体であることが好ましく、ＴＦＥ単位８０〜９７モル％とＨＦＰ単位３〜２０モル％からなる共重合体であることがより好ましい。ＴＦＥ単位が７０モル％未満では機械物性が低下する傾向があり、９９モル％をこえると融点が高くなりすぎ成形性が低下する傾向がある。ＦＥＰは、ＴＦＥ及びＨＦＰと共重合可能な単量体に由来する単量体単位が０．１〜１０モル％であり、ＴＦＥ単位及びＨＦＰ単位が合計で９０〜９９．９モル％である共重合体であることも好ましい。ＴＦＥ及びＨＦＰと共重合可能な単量体としては、ＰＡＶＥ、アルキルパーフルオロビニルエーテル誘導体等が挙げられる。
【００３０】
上述した共重合体の各単量体の含有量は、ＮＭＲ、ＦＴ−ＩＲ、元素分析、蛍光Ｘ線分析を単量体の種類によって適宜組み合わせることで算出できる。
【００３１】
本発明の水生生物付着防止シートは、さらに必要に応じて、添加剤類を含んでもよい。このような添加剤類としては特に限定されず、例えば、レベリング剤、固体潤滑剤、顔料、光輝剤、充填剤、顔料分散剤、表面調節剤、粘度調節剤、紫外線吸収剤、光安定剤、可塑剤、色分かれ防止剤、擦り傷防止剤、生物忌避剤、防徴剤、抗菌剤、抗蝕剤、帯電防止剤、シランカップリング剤等が挙げられる。
【００３２】
本発明の水生生物付着防止シートは、厚みが０．０１〜５ｍｍであることが好ましく、０．１〜３ｍｍであることがより好ましい。
本発明の水生生物付着防止シートは、引張強度が１５〜１００ＭＰａであることが好ましく、２０〜９０ＭＰａであることがより好ましい。
上記引張強度は、ＪＩＳ  Ｋ  ６８９１に記載の方法により測定して得られる値である。
【００３３】
本発明の水生生物付着防止シートは、柔軟性を有するため、幅広い箇所に適用することができる。
【００３４】
本発明の水生生物付着防止シートは、フッ素樹脂を公知の方法により成形することによって製造することができる。生産性の観点からは押出成形、圧縮成形又は射出成形により製造することが好適である。
【００３５】
本発明は、基材と、上記基材上に取り付けられた上述の水生生物付着防止シートと、からなる水生生物付着防止パネルでもある。
【００３６】
上記基材としては、ポリイミド、ポリアミド、ポリカーボネート、ポリエチレンテレフタラート、塩化ビニル、アクリル樹脂等の各種プラスチック、金属、スレート等の建築材料が挙げられる。
【００３７】
本発明の水生生物付着防止パネルは、水生生物付着防止シートを基材に強固に取り付けることができることから、水生生物付着防止シートと基材との間に、接着性化合物を含む組成物から形成された接着層を有することが好ましい。接着層を形成することにより、水生生物付着防止シートと基材との接着性を高めることができる。接着性化合物としては、例えば、ポリアリーレンスルファイド、ポリアミドイミド、ポリアミド（ポリアミック酸）、ポリイミド、ポリエーテルスルホン、ポリアリールスルホン、ポリアリーレンエーテルケトン、シリコーンゴムなどのシリコーン系化合物、エポキシ樹脂等が挙げられる。これらの接着性化合物は一種のみを用いてもよいし、二種以上を併用してもよい。
【００３８】
本発明の水生生物付着防止パネルは、工場などで製作することができる。
【００３９】
本発明の水生生物付着防止パネルは、例えば、本発明の水生生物付着防止シートに予め接着性化合物を含む組成物を塗布または貼付しておき、これを基材に取り付けることにより製造できる。接着性化合物を含む組成物を塗布または貼付する前に、水生生物付着防止シートにプラズマ処理やコロナ処理などの前処理を行っておくことが好ましい。
【００４０】
本発明の水生生物付着防止パネルには、あらかじめ水生生物付着防止シートが取り付けてあるので、水生生物の付着を防止したい構造物に直接取り付けることで水生生物の付着を長期間抑制することができ、構造物が設置された現場での脱着も容易である。
【００４１】
本発明は、水生生物付着防止シートを備えることを特徴とする水中構造物でもある。
【００４２】
水中構造物としては、海水、淡水中での使用を問わず種々のものがあげられる。また、水面で使用するものであってもよい。たとえば、つぎの物品や構造物が例示できるが、これらに限定されるものではない。また、構造物とは橋脚、水路などの固定型の建造物だけでなく、船舶などの移動を主とする建造物も含む。
【００４３】
固定型：
橋梁、コンクリートブロック、消波ブロック、防波堤、パイプラインなどの水中構築物；
水門門扉、海上タンク、浮き桟橋などの港湾施設；
海底掘削設備、海中通信ケーブル施設などの海底作業施設；
導水路、覆水管、水室、取水口、放水口などの火力、原子力、潮力、海洋温度差発電施設；
プール、水槽、給水塔、下水道、雨どいなどの給排水および貯蔵施設；
システムキッチン、水洗便器、浴室、浴槽などの家庭内設備；
【００４４】
移動型：
船舶の吃水部または船底、潜水艦の外装、スクリュー、プロペラ、錨などの船舶構造物または付属物；
水面または水中で使用する物品
固定型：
定置網などの魚網、ブイ、生簀、ロープなどの漁業用物品；
覆水器、水室などの火力、原子力、海洋温度差発電用物品；
海中（水中）ケーブルなどの海底（水底）敷設物品；
移動型：
底引き網、はえなわなどの漁業用物品；
【００４５】
本発明は上述の水生生物付着防止シートを水中構造物に取り付ける工程を含むことを特徴とする、水中構造物に水生生物が付着することを防止するための方法でもある。
【００４６】
取り付ける方法は特に限定されず、上述の水生生物付着防止シートを直接水中構造物に取り付けてもよいし、基材に上述の水生生物付着防止シートを取り付けて水生生物付着防止パネルとしてから、水生生物付着防止パネルを水中構造物に取り付けてもよい。シート及びパネルは、水中構造物に接着剤を使用して取り付けることもできるし、アンカーボルト等の取付具を使用して取り付けることもできる。
【００４７】
本発明は、フッ素樹脂を含むことを特徴とする水生生物付着防止塗料でもある。上記フッ素樹脂は、本発明の水生生物付着防止シートで使用できるフッ素樹脂として上述したフッ素樹脂がそのまま適用できる。
【００４８】
本発明の水生生物付着防止塗料は、複雑な形状の構造物に対しても所望の膜厚で塗膜を形成させることができ、形成した塗膜によって基材への水生生物の付着を長期間抑制することができる。
【００４９】
本発明の水生生物付着防止塗料は、数百から数千μｍの厚みのある塗膜を容易に設けることができる点で、粉体組成物であることが好ましい。本発明の水生生物付着防止塗料に含まれるフッ素樹脂は、平均粒子径が０．１〜５０μｍであることが好ましい。
上記平均粒子径は、レーザー回折式粒度分布測定機を用いて求めることができる。
【００５０】
本発明の水生生物付着防止塗料は、ポリアミドイミド〔ＰＡＩ〕、ポリアミド、及び、ポリアミド酸（ポリアミック酸）からなる群より選択される少なくとも一種のアミド基含有ポリマーを含むものであってもよい。上記ＰＡＩは、アミド基と芳香環とイミド基とを有する重縮合体である。上記ＰＡＩとしては特に限定されず、例えば、従来公知のＰＡＩの他にも、ポリイミド〔ＰＩ〕を酸化することによりアミド基を導入したもの等を用いることができる。上記ポリアミドは、主鎖中にアミド結合（−ＮＨ−Ｃ（＝Ｏ）−）を有する重縮合体である。上記ポリアミドとしては特に限定されず、例えば、ナイロン６、ナイロン６６、ナイロン１１、ナイロン１２等の脂肪族ポリアミド；ポリパラフェニレンテレフタラミド、ポリメタフェニレンイソフタラミド等の芳香族ポリアミド等が挙げられる。上記ポリアミド酸は、アミド基と、カルボキシル基又はカルボキシル基の誘導体とを有する重縮合体である。上記ポリアミド酸としては特に限定されず、分子量が数千〜数万であるポリアミド酸等が挙げられる。
【００５１】
本発明の水生生物付着防止塗料は、ポリアリーレンスルファイド〔ＰＡＳ〕を含むことが好ましく、アミド基含有ポリマー及びＰＡＳの両方を含むことが好ましい。上記ＰＡＳとしては特に限定されず、例えば、ポリフェニレンスルフィドケトン、ポリフェニレンスルフィドスルフォン、ポリビフェニレンサルファイド、ポリフェニレンサルファイド〔ＰＰＳ〕等が挙げられ、なかでもＰＰＳが好適に用いられる。
【００５２】
上記ＰＡＳは、上記アミド基含有ポリマーと上記ＰＡＳとの合計の１〜４０質量％であることが好ましく、上記フッ素樹脂は、塗料全体に対して５０〜９５質量％であることが好ましい。
【００５３】
本発明の水生生物付着防止塗料は、さらに必要に応じて、添加剤類を含んでもよい。このような添加剤類としては特に限定されず、例えば、レベリング剤、固体潤滑剤、顔料、光輝剤、充填剤、顔料分散剤、表面調節剤、粘度調節剤、紫外線吸収剤、光安定剤、可塑剤、色分かれ防止剤、擦り傷防止剤、生物忌避剤、防徴剤、抗菌剤、抗蝕剤、帯電防止剤、シランカップリング剤、ワキ防止剤、つや消し剤等が挙げられる。
【００５４】
本発明の水性生物付着防止塗料は、上記フッ素樹脂と必要に応じて上述した成分とを、公知の方法で混合、分散させることにより製造することができる。
【００５５】
本発明は、基材と、上記基材上に形成された上述の水生生物付着防止塗料からなる塗膜と、からなる水生生物付着防止パネルでもある。
【００５６】
上記基材としては、ポリイミド、ポリアミド、ポリカーボネート、ポリエチレンテレフタラート、塩化ビニル、アクリル樹脂等の各種プラスチック、金属、スレート等の建築材料が挙げられる。
【００５７】
本発明の水生生物付着防止パネルは、塗膜と基材との間に、接着性化合物を含む組成物（但し、フッ素樹脂を含むものを除く。）から形成された接着層を有することが好ましい。接着層を形成することにより、塗膜と基材との接着性を高めることができる。接着性化合物としては、例えば、ポリアリーレンスルファイド、ポリアミドイミド、ポリアミド（ポリアミック酸）、ポリイミド、ポリエーテルスルホン、ポリアリールスルホン、ポリアリーレンエーテルケトン、シリコーンゴムなどのシリコーン系化合物、エポキシ樹脂等が挙げられる。これらの接着性化合物は一種のみを用いてもよいし、二種以上を併用してもよい。接着性化合物を含む組成物は、液状組成物であっても粉体組成物であってもよい。
【００５８】
本発明の水生生物付着防止パネルは、基材に接着性化合物を含む組成物を塗布することにより接着層を設け、接着層上に本発明の水生生物付着防止塗料を塗布することにより製造できる。
【００５９】
本発明の水生生物付着防止パネルは、基材と、基材上に形成されたフッ素樹脂、アミド基含有ポリマー及びＰＡＳを含む液状組成物からなる接着層と、接着層上に形成された本発明の水生生物付着防止塗料からなる塗膜と、からなるものであることがより好ましい。
塗膜の膜厚は、１００〜５０００μｍが好ましい。上記膜厚は、ＪＩＳ  Ｋ  ５６００の方法により測定して得られる値である。
【００６０】
本発明は、上述の水生生物付着防止塗料からなる塗膜を備える水中構造物でもある。水中構造物は、既に詳述したとおりである。
【００６１】
本発明は、基材又は水中構造物に上述の水生生物付着防止塗料を塗布する工程を含むことを特徴とする、基材又は水中構造物に水生生物が付着することを防止するための方法でもある。
【００６２】
水生生物付着防止塗料を塗布する方法は、特に制限されず、公知の方法により塗布することができる。水生生物付着防止塗料が粉体組成物である場合は、静電塗装法が好適である。
【実施例】
【００６３】
つぎに本発明を実施例をあげて説明するが、本発明はかかる実施例のみに限定されるものではない。
【００６４】
調製例１
懸濁重合により得たテトラフルオロエチレン−パーフルオロアルキルビニルエーテル共重合体（ＴＦＥ／ＰＡＶＥ＝９８／２（モル比）、融点３０４℃）を、新東工業社製のローラーコンパクターＢＳＣ−２５型を用い、得られるシートが真比重の９０％以上となるように圧縮し、次に解砕機で約１０ｍｍ径に解砕したものを、奈良機械製作所社製の粉砕機コスモマイザーＮ−１型を用いて粉砕した。こうして得られた粉砕品Ａの平均粒子径は５６μｍであった。
【００６５】
調製例２
懸濁重合により得たテトラフルオロエチレン−ヘキサフルオロプロピレン共重合体（ＴＦＥ／ＨＦＰ＝９３／７（モル比）、融点２６８℃）を、新東工業社製のローラーコンパクターＢＳＣ−２５型を用い、得られるシートが真比重の９０％以上となるように圧縮し、次に解砕機で約１０ｍｍ径に解砕したものを、奈良機械製作所社製の粉砕機コスモマイザーＮ−１型を用いて粉砕した。こうして得られた粉砕品Ｂの平均粒子径は３４μｍであった。
【００６６】
実施例１
ＳＵＳ３０４のパネル基材上に、テトラフルオロエチレン−パーフルオロアルキルビニルエーテル共重合体、ポリフェニレンサルファイド及びポリアミドイミドからなる液状組成物（ＴＦＥ−ＰＡＶＥ共重合体／ポリフェニレンサルファイド／ポリアミドイミド＝８０／５／１５（質量比））を塗布することにより接着層（乾燥膜厚５２μｍ）を設けた。その上に粉砕品Ａを静電塗装法により３回繰返して塗布することにより塗膜（膜厚２１０μｍ）を設けた。こうして試験パネルＡを作製した。
【００６７】
実施例２
ＳＵＳ３０４のパネル基材上に、テトラフルオロエチレン−ヘキサフルオロプロピレン共重合体、ポリフェニレンサルファイド及びポリアミドイミドからなる液状組成物（ＴＦＥ−ＨＦＰ共重合体／ポリフェニレンサルファイド／ポリアミドイミド＝８０／５／１５（質量比））を塗布することにより接着層（乾燥膜厚５５μｍ）を設けた。その上に、粉砕品Ｂを静電塗装法により３回繰返して塗布することにより塗膜（膜厚１９６μｍ）を設けた。こうして試験パネルＢを作製した。
【００６８】
実施例３
コロナ処理が施されたテトラフルオロエチレン−パーフルオロアルキルビニルエーテル共重合体からなるシート（ＴＦＥ／ＰＡＶＥ＝９８／２（モル比）、厚み０．１ｍｍ）に、アクリル系粘着剤（ＤＡ−４００、商品名、フロント研究所社製）を塗布したものを、スレートのパネル基材上に貼付した。こうして試験パネルＣを作製した。
【００６９】
実施例４
コロナ処理が施されたテトラフルオロエチレン−ヘキサフルオロプロピレン共重合体からなるシート（ＴＦＥ／ＨＦＰ＝９３／７（モル比）、厚み０．１ｍｍ）に、アクリル系粘着剤（ＤＡ−４００、商品名、フロント研究所社製）を塗布したものを、スレートのパネル基材上に貼付した。こうして試験パネルＤを作製した。
【００７０】
比較例１
ＳＵＳ３０４のパネル基材上に、まず接着性化合物を含む組成物として、ゼッフル遮熱塗料  下塗り（ダイキン工業社製）を塗布することにより接着層（乾燥膜厚４１μｍ）を設けた。その上に、ＧＫ５７０（ダイキン工業社製  硬化型樹脂ワニス）を塗布することにより塗膜（膜厚３４μｍ）を設けた。こうして試験パネルＥを作製した。
【００７１】
比較例２
ＳＵＳ３０４のパネル基材上に、まず接着性化合物を含む組成物として、ゼッフル遮熱塗料  下塗り（ダイキン工業社製）を塗布することにより接着層（乾燥膜厚４７μｍ）を設けた。その上に、ＧＫ５７０（ダイキン工業社製  硬化型樹脂ワニス）  １００重量部にジメチルシリコーンオイル  ４重量部を添加したものを塗布することにより塗膜（膜厚３２ｍｍ）を設けた。こうして試験パネルＦを作製した。
【００７２】
比較例３
ＳＵＳ３０４のパネル基材上に、まず接着性化合物を含む組成物として、エッチングプライマー  Ｈ（中国塗料社製）を塗布することにより接着層（乾燥膜厚３８μｍ）を設けた。その上に、バイオクリンＤ  Ｘ（中国塗料社製  シリコーン樹脂系組成物）を塗布することにより塗膜（膜厚８０μｍ）を設けた。こうして試験パネルＧを作製した。
【００７３】
防汚性評価：
ポリスチレン容器の内側へのキプリス幼生（内湾海域の水中構造物に大量付着するタテジマフジツボの付着期幼生）の付着を防止するべく目合い１００μｍのプランクトンネットを設置した上で、ネットの内側に試験パネル、海水、キプリス幼生を投入した。幼生数は一容器当たり２０〜３０固体とし、容器は室温２０℃の晴所に設置した。幼生投入から７日後に試験パネルを容器から取り出し、試験パネルに占める幼生が付着した部分の面積割合を目視で確認した。この結果を表１に示す。
【００７４】
【表１】
2012214739.tif 000002
【産業上の利用可能性】
【００７５】
本発明の水生生物付着防止シート、水生生物付着防止塗料、及び、水生生物付着防止パネルは、発電所の導水路管や復水管および取水口や放水口、港湾施設、ブイ、パイプライン、橋梁、海底基地、海底油田掘削設備、船舶などの水中構造物に取り付けることができる。